酸化物基準の質量で、P2O5:25~40、Nb2O5:20~43、Na2O:10~25、WO3:0~25、Li2O:0~5、K2O:0~5、CaO:0~6、ZnO:0~7、Al2O3:0~5、TiO2:0~3、を含有し、B2O3を実質的に含有せず、nd:1.66~1.72、νd:29~34の光学恒数を有することを特徴とする光学ガラス。PbO、As2O3、TeO2、Fを実質的に含有しない請求項1記載の光学ガラス。液相温度LTが850°C以下である請求項1又は2記載の光学ガラス。請求項1~3のいずれかに記載の光学ガラスよりなる精密プレス成型用プリフォーム。請求項4に記載のプリフォームを精密プレス成型して得られる光学素子。本発明は、屈折率nd1.66~1.72、アッベ数νd29~34の光学恒数を有し、液相温度LTが850°C以下で、B2O3を含有せず、良好な精密プレス成型を可能にする光学ガラス、精密プレス成型用プリフォーム、及び光学素子の提供を目的とする。本発明は、酸化物基準の質量で、P2O5:25~40、Nb2O5:20~43、Na2O:10~25、WO3:0~25、Li2O:0~5、K2O:0~5、CaO:0~6、ZnO:0~7、Al2O3:0~5、TiO2:0~3、を含有し、B2O3を実質的に含有せず、nd:1.66~1.72、νd:29~34の光学恒数を有することを特徴とする光学ガラスを提供する。本発明のリン酸塩系光学ガラス以下、本ガラスというは、P2O5、Nb2O5、Na2O、を必須成分とするため、屈折率nd1.66~1.72、アッベ数νd29~34の光学特性が得られる。本ガラスによれば、上記特性以外にも液相温度LTを850°C以下とできるため、良好な精密プレス成型用プリフォームを得られる。また、本ガラスは、B2O3を実質的に含有しないことにより、良好な精密プレス成型を可能にする光学ガラスが得られる。本発明は、屈折率nd1.66~1.72、アッベ数νd29~34の光学恒数を有し、液相温度LTが850°C以下で、B2O3を含有せず、良好な精密プレス成型を可能にする光学ガラス、精密プレス成型用プリフォーム、及び光学素子の提供を目的に、種々検討した結果に基づくものである。本ガラスの各成分範囲を設定した理由は、以下のとおりである。なお、本明細書では、以下、特に断りのない限りは質量を意味するものとする。また、化学組成は、酸化物基準とする。本ガラスにおいて、P2O5は必須の成分であり、ガラスを形成する主成分ガラス形成酸化物である。本ガラスにおいて、P2O5含有量が少なすぎると、ガラスが不安定になるため、本ガラスではP2O5含有量は25以上である。P2O5含有量が28以上であると好ましく、P2O5含有量が30以上であるとより好ましい。一方、P2O5含有量が多すぎると屈折率が下がってしまうため、本ガラスではP2O5含有量は、40以下である。P2O5含有量が38以下であると好ましく、P2O5含有量が35以下であるとより好ましい。本ガラスにおいて、Nb2O5は必須の成分であり、ガラスの屈折率ndを高め、高分散の特性を与えるのに有効な成分である。本ガラスにおいて、Nb2O5含有量が20未満であると、屈折率nd1.66~1.72、アッベ数νd29~34の光学特性が得られなくなるおそれがあるため、本ガラスではNb2O5含有量は20以上である。Nb2O5含有量が24以上であると好ましく、Nb2O5含有量が27以上であるとより好ましい。一方、Nb2O5含有量が43を超えるとガラスが失透しやすくなるため、本ガラスではNb2O5含有量は、43以下である。Nb2O5含有量が34以下であると好ましく、Nb2O5含有量が30以下であるとより好ましい。本ガラスにおいて、Na2Oは必須の成分であり、ガラスの耐失透性を良くし、ガラス転移温度Tgや液相温度LTを低下させるのに有効な成分である。本ガラスにおいて、Na2O含有量が10未満であると、それらの効果が得られにくくなるため、本ガラスではNa2O含有量は10以上である。Na2O含有量が13以上であると好ましく、Na2O含有量が15以上であるとより好ましい。一方、Na2O含有量が25を超えるとガラスが失透しやすくなるため、本ガラスではNa2O含有量は、25以下である。Na2O含有量が22以下であると好ましく、Na2O含有量が20以下であるとより好ましい。本ガラスにおいて、WO3は必須の成分ではないが、ガラスの屈折率ndを高め、高分散の特性を与えるのに有効な成分である。含有する場合は、WO3含有量が9以上であると好ましく、WO3含有量が15以上であるとより好ましい。一方、WO3含有量が25を超えるとガラスの着色が強くなるおそれがある。したがって、含有する場合でもWO3含有量は、25以下である。WO3含有量が22以下であると好ましく、WO3含有量が20以下であるとより好ましい。本ガラスにおいて、Li2Oは必須の成分ではないが、ガラスの耐失透性を良くし、ガラス転移温度Tgや液相温度LTを低下させるのに有効な成分である。含有する場合は、Li2O含有量が0.5以上であると好ましく、Li2O含有量が1以上であるとより好ましい。一方、Li2O含有量が5を超えるとガラスが失透しやすくなる。したがって、含有する場合でもLi2O含有量は、5以下である。Li2O含有量が3以下であると好ましく、Li2O含有量が2.5以下であるとより好ましい。本ガラスにおいて、K2Oは必須の成分ではないが、ガラスの耐失透性を良くし、ガラス転移温度Tgや液相温度LTを低下させるのに有効な成分である。含有する場合は、K2O含有量が0.5以上であると好ましく、K2O含有量が1以上であるとより好ましい。一方、K2O含有量が5を超えるとガラスが失透しやすくなる。したがって、含有する場合でもK2O含有量は、5以下である。K2O含有量が3以下であると好ましく、K2O含有量が2.5以下であるとより好ましい。本ガラスにおいて、CaOは必須の成分ではないが、ガラスの化学的耐久性の向上に有効な成分である。含有する場合は、CaO含有量が0.5以上であると好ましく、CaO含有量が1以上であるとより好ましい。一方、CaO含有量が6を超えるとガラスが失透しやすくなる。したがって、含有する場合でもCaO含有量は、6以下である。CaO含有量が4.5以下であると好ましく、CaO含有量が4以下であるとより好ましい。本ガラスにおいて、ZnOは必須の成分ではないが、ガラスの熔解性や安定性、耐久性を向上するために有効な成分である。含有する場合は、ZnO含有量が0.4以上であると好ましく、ZnO含有量が0.8以上であるとより好ましい。一方、ZnO含有量が7を超えるとガラスが失透しやすくなる。したがって、含有する場合でもZnO含有量は、7以下である。ZnO含有量が5以下であると好ましく、ZnO含有量が3.5以下であるとより好ましい。本ガラスにおいて、Al2O3は必須の成分ではないが、ガラスの化学的耐久性の向上に有効な成分である。含有する場合は、Al2O3含有量が0.5以上であると好ましく、Al2O3含有量が1以上であるとより好ましい。一方、Al2O3含有量が多すぎるとガラスが失透しやすくなる。したがって、含有する場合でもAl2O3含有量は、5以下である。Al2O3含有量が4以下であると好ましく、Al2O3含有量が3以下であるとより好ましい。本ガラスにおいて、TiO2は必須の成分ではないが、ガラスの屈折率ndを高め、高分散の特性を与えるのに有効な成分である。含有する場合は、TiO2含有量が0.1以上であると好ましく、TiO2含有量が0.3以上であるとより好ましい。一方、TiO2含有量が3を超えるとガラスが失透しやすくなり、液相温度LTが850°Cを超えてしまう。したがって、含有する場合でもTiO2含有量は、1以下である。TiO2含有量が0.9以下であると好ましく、TiO2含有量が0.7以下であるとより好ましい。また、本ガラスにおいては、B2O3を実質的に含有しない。そのため、本ガラスは、繰り返しプレス成型による光学素子の光学面の曇り発生防止に優れている。なお、本明細書において、実質的に含有しないとは、不可避的な不純物として混入するものを別にして、積極的に添加しないという意味であり、具体的には、含有量が0.05未満程度であれば、実質的に含有しないとみなせる。同様に、本ガラスにおいて、環境負荷低減の観点等から、PbO、As2O3、TeO2、Fを実質的に含有しないことが好ましい。本ガラスにおいて、Sb2O3は、必須の成分ではないがガラス溶融の際の清澄剤として添加できる。その含有量としては、1以下が好ましく、0.5以下であるとさらに好ましく、0.1以下であると特に好ましい。本ガラスにおいて、Sb2O3を添加する場合の下限としては、0.01以上であると好ましく、0.05以上であるとさらに好ましく、0.1以上であると特に好ましい。ガラスの光学特性としては、屈折率nd:1.66~1.72、アッベ数νd:29~34である。ndが1.67以上が好ましく、ndが1.68以上がより好ましい。ndが1.71以下が好ましく、ndが1.70以下がより好ましい。νdが30以上が好ましく、νdが31以上がより好ましい。νdが33以下が好ましく、νdが32以下がより好ましい。本ガラスのガラス転移点Tgとしては、540°C以下が生産性よくプレスできるため好ましい。ガラス転移点が530°C以下であると、より好ましく、ガラス転移点が525°C以下であると、さらに好ましい。また、良好な精密プレス成型用プリフォームを得るために、本ガラスの液相温度LTは850°C以下であると好ましい。本ガラスの液相温度が820°C以下であるとより好ましく、800°C以下であると特に好ましい。本ガラスの製造方法としては、特に制限されるものではなく、例えば、酸化物、水酸化物、炭酸塩、硝酸塩、リン酸塩等の通常の光学ガラスで用いられる原料を秤量混合し、白金ルツボ、金ルツボ、石英ルツボ、アルミナルツボ等、通常光学ガラスで用いられるルツボに入れて、約1000~1150°Cで2~10時間溶融、清澄、攪拌後、液相温度LTよりも高い温度で、440~540°Cに予熱した金型に鋳込等した後、徐冷して製造できる。また、本ガラスを光学素子に成形する方法としては、特に制限されるものではないが、本ガラスの液相温度LTをもとにして、プリフォーム用ゴブ成形により作製したプリフォームを、型表面に保護膜を形成した、高精度に加工されたプレス型型材質として、例えば、SiC質、超硬など内にセットし、所定の圧力、時間プレスして所望の形状とする方法などが例として挙げられるが、これらに限定されるものではない。以下、本発明の実施例等を説明する。例1~例9が本発明の実施例である。例10は比較例であり、特許文献2の実施例6である。[化学組成試料作製法]表1~2に示す酸化物基準の質量となるように原料を秤量した。各ガラスの原料は、P2O5の場合はNaPO3を、Na2Oの場合はNa2PO3又はNa2CO3を、Li2Oの場合はLi2CO3を、K2Oの場合はK2CO3を、CaOの場合はCaCO3を、Nb2O5、WO3、ZnO、Al2O3、TiO2の場合は酸化物を、それぞれ使用した。秤量した原料を混合し、内容積約300ccの白金ルツボ内に入れて、約1000~1150°Cで1~1.5時間溶融、清澄、撹拌後、およそ440から540°Cに予熱した縦100mm×横50mmの長方形のモールドに鋳込み後、約1°C/分で徐冷してサンプルとした。なお、酸化物基準のモルを表3及び表4に参考までに示す。[評価方法]屈折率ndはヘリウムd線に対する屈折率であり、屈折率計カルニュー光学工業社製、商品名:KPR-2000で測定した。屈折率の値は、小数点以下第5位まで測定した。アッベ数νdは、νd=nd-1/nF-nCにより算出し、小数点以下第2位を四捨五入して小数点以下第1位として記載した。ただし、nF、nCは、それぞれ水素F線及びC線に対する屈折率である。ガラス転移温度Tgは、得られた各ガラスを棒状に加工し、熱分析装置ブルカーエイエックスエス社製、商品名:TMA4000SAで熱膨張法により、昇温速度5°C/分で測定した。液相温度LTは、白金皿にガラス試料約5gを入れ、それぞれ680~900°Cまで10°C刻みにて1時間保持したものを自然放冷により冷却した後、結晶析出の有無を顕微鏡により観察して、結晶の認められない最低温度を液相温度とした。ガラスの溶解性等については、上記サンプル作製時に目視で観察した結果、溶解性に問題がないこと、得られたガラスサンプルには泡や脈理のないことを確認した。